(57)【要約】【課題】接着性と耐熱クリープ特性とを高めることができる異方性導電材料、並びに該異方性導電材料を用いた接続構造体を提供する。【解決手段】本発明に係る異方性導電材料は、導電性粒子と、バインダー樹脂である鎖状延長されたポリアミドエラストマー及びバインダー樹脂である架橋ポリアミドエラストマーの内の少なくとも１種と、溶剤とを含む。本発明に係る接続構造体１は、第１の接続対象部材２と、第２の接続対象部材４と、該第１，第２の接続対象部材２，４を電気的に接続している接続部３とを備える。接続部３は、上記異方性導電材料により形成されている。【選択図】図１
2012142255.tif 000002
【特許請求の範囲】
【請求項１】
導電性粒子と、バインダー樹脂である鎖状延長されたポリアミドエラストマー及びバインダー樹脂である架橋ポリアミドエラストマーの内の少なくとも１種と、溶剤とを含む、異方性導電材料。
【請求項２】
前記鎖状延長されたポリアミドエラストマー又は前記架橋ポリアミドエラストマーは、ポリアミドエラストマーに不飽和結合を有する化合物を反応させ、ラジカル重合を進行させることにより得られた鎖状延長されたポリアミドエラストマー、又はポリアミドエラストマーに不飽和結合を有する化合物を反応させ、ラジカル重合を進行させることにより得られた架橋ポリアミドエラストマーである、請求項１に記載の異方性導電材料。
【請求項３】
前記不飽和結合を有する化合物が、不飽和結合を有するエポキシ化合物である、請求項２に記載の異方性導電材料。
【請求項４】
前記鎖状延長されたポリアミドエラストマー又は前記架橋ポリアミドエラストマーの重量平均分子量が３００００以上である、請求項１〜３のいずれか１項に記載の異方性導電材料。
【請求項５】
フレキシブルプリント基板の電極の電気的な接続に用いられる異方性導電材料である、請求項１〜４のいずれか１項に記載の異方性導電材料。
【請求項６】
タッチパネル用異方性導電材料である、請求項１〜５のいずれか１項に記載の異方性導電材料。
【請求項７】
平均粒径が０．０１μｍ以上、５μｍ以下である無機充填剤をさらに含む、請求項１〜６のいずれか１項に記載の異方導電性材料。
【請求項８】
前記無機充填剤がタルクを含有する、請求項７に記載の異方導電性材料。
【請求項９】
第１の接続対象部材と、第２の接続対象部材と、該第１，第２の接続対象部材を電気的に接続している接続部とを備え、
前記接続部が、請求項１〜８のいずれか１項に記載の異方性導電材料により形成されている、接続構造体。
【発明の詳細な説明】
【技術分野】
【０００１】
本発明は、複数の導電性粒子を含む異方性導電材料に関し、様々な接続対象部材の電極間の電気的な接続に用いることができる異方性導電材料、並びに該異方性導電材料を用いた接続構造体に関する。
【背景技術】
【０００２】
フレキシブルプリント基板（ＦＰＣ）、ガラス基板及び半導体チップなどの様々な接続対象部材の電極間の電気的な接続に、異方性導電材料が用いられている。例えば、タッチパネルでは、フレキシブルプリント基板の電極が他の電極と、異方性導電材料により電気的に接続されている。異方性導電材料では、インク又は樹脂中に複数の導電性粒子が分散されている。
【０００３】
上記異方性導電材料の一例として、下記の特許文献１には、ポリアミドエラストマーと、ポリウレタンエラストマーと、スチレン−イソブチレン−スチレンコポリマーと、導電性フィラーとを含む異方性導電材料が開示されている。
【先行技術文献】
【特許文献】
【０００４】
【特許文献１】特開２０１０−１６８５１０号公報
【発明の概要】
【発明が解決しようとする課題】
【０００５】
近年、フレキシブルプリント基板を用いた電子部品では、電子部品の小型化に伴って、異方性導電材料を用いた接着部分の面積が小さくなってきている。さらに、フレキシブルプリント基板が曲げられた状態で、電子部品が用いられることも多くなってきている。
【０００６】
特許文献１に記載のような従来の異方性導電材料により、フレキシブルプリント基板の電極を他の電極と接続したタッチパネル等の接続構造体において、フレキシブルプリント基板が折り曲げられた場合には、剥離が生じることがある。また、従来の異方性導電材料では、耐熱クリープ特性が低いことがある。このため、上記接続構造体が高温下で長期間使用されると、剥離が生じやすいという問題がある。
【０００７】
本発明の目的は、接着性と耐熱クリープ特性とを高めることができる異方性導電材料、並びに該異方性導電材料を用いた接続構造体を提供することである。
【課題を解決するための手段】
【０００８】
本発明の広い局面によれば、導電性粒子と、バインダー樹脂である鎖状延長されたポリアミドエラストマー及びバインダー樹脂である架橋ポリアミドエラストマーの内の少なくとも１種と、溶剤とを含む、異方性導電材料が提供される。
【０００９】
本発明に係る異方性導電材料のある特定の局面では、上記鎖状延長されたポリアミドエラストマー又は上記架橋ポリアミドエラストマーは、ポリアミドエラストマーに不飽和結合を有する化合物を反応させ、ラジカル重合を進行させることにより得られた鎖状延長されたポリアミドエラストマー、又は上記ポリアミドエラストマーに不飽和結合を有する化合物を反応させ、ラジカル重合を進行させることにより得られた架橋ポリアミドエラストマーである。
【００１０】
本発明に係る異方性導電材料の他の特定の局面では、ポリアミドエラストマーに反応させる上記不飽和結合を有する化合物は、不飽和結合を有するエポキシ化合物である。
【００１１】
本発明に係る異方性導電材料の他の特定の局面では、上記鎖状延長されたポリアミドエラストマー又は上記架橋ポリアミドエラストマーの重量平均分子量は３００００以上である。
【００１２】
本発明に係る異方性導電材料は、フレキシブルプリント基板の電極の電気的な接続に用いられる異方性導電材料であることが好ましい。本発明に係る異方性導電材料は、タッチパネル用異方性導電材料であることが好ましい。
【００１３】
本発明に係る異方性導電材料の別の特定の局面では、平均粒径が０．０１μｍ以上、５μｍ以下である無機充填剤がさらに含まれている。
【００１４】
本発明に係る異方性導電材料のさらに別の特定の局面では、上記無機充填剤はタルクを含有する。
【００１５】
本発明に係る接続構造体は、第１の接続対象部材と、第２の接続対象部材と、該第１，第２の接続対象部材を電気的に接続している接続部とを備えており、該接続部が、本発明に従って構成された異方性導電材料により形成されている。
【発明の効果】
【００１６】
本発明に係る異方性導電材料は、導電性粒子と、バインダー樹脂である鎖状延長されたポリアミドエラストマー及びバインダー樹脂である架橋ポリアミドエラストマーの内の少なくとも１種と、溶剤とを含むので、接着性と耐熱クリープ特性とを高めることができる。
【図面の簡単な説明】
【００１７】
【図１】図１は、本発明の一実施形態に係る異方性導電材料を用いた接続構造体を模式的に示す正面断面図である。
【図２】図２は、実施例及び比較例において、接着力の測定に用いたフレキシブルプリント基板を示す模式図である。
【図３】図３は、実施例及び比較例において接着力を測定する方法を説明するための模式図である。
【図４】図４は、実施例及び比較例において耐熱クリープを測定する方法を説明するための模式図である。
【発明を実施するための形態】
【００１８】
以下、本発明を詳細に説明する。
【００１９】
本発明に係る異方性導電材料は、導電性粒子と、鎖状延長されたポリアミドエラストマー及び架橋ポリアミドエラストマーの内の少なくとも１種と、溶剤とを含む。上記鎖状延長されたポリアミドエラストマー又は上記架橋ポリアミドエラストマーは、バインダー樹脂である。
【００２０】
上記組成の採用により、異方性導電材料を用いた接続構造体において、接着性と耐熱クリープ特性とを高めることができる。本発明に係る異方性導電材料を用いて、フレキシブルプリント基板の電極を他の電極と接続し、タッチパネル等の接続構造体を得たときに、該接続構造体が折り曲げられても、剥離が生じ難くなる。また、得られた接続構造体が高温下で長期間使用されても、剥離が生じ難くなる。
【００２１】
以下、先ず、本発明に係る異方性導電材料に含まれている各成分の詳細を説明する。
【００２２】
（バインダー樹脂）
本発明に係る異方性導電材料は、バインダー樹脂である鎖状延長されたポリアミドエラストマー及び架橋ポリアミドエラストマーの内の少なくとも１種を含む。鎖状延長されたポリアミドエラストマー又は架橋ポリアミドエラストマーは、鎖状延長された分岐構造又は架橋構造を有し、かつポリアミド骨格を有する。鎖状延長されたポリアミドエラストマー又は架橋ポリアミドエラストマーは、通常のポリアミドエラストマーとは異なる。鎖状延長されたポリアミドエラストマー又は上記架橋ポリアミドエラストマーは１種のみが用いられてもよく、２種以上が併用されてもよい。
【００２３】
ここで、鎖状延長されたポリアミドエラストマーとは、重合を進行させる場合に、ポリアミドエラストマーに不飽和結合を有する化合物を反応させた反応物と、単官能不飽和結合を有する化合物とを共存して反応させて得られた樹脂を示す。
【００２４】
一方、架橋ポリアミドエラストマーとは、ポリアミドエラストマーに不飽和結合を有する化合物を反応させた反応物と、少なくとも１種類以上の２個以上の不飽和結合を有する化合物とを共存して反応させて得られた樹脂を示す。この樹脂を得る反応では、鎖状延長と化学架橋が同時に起こる。
【００２５】
一般に架橋樹脂とは、溶剤に不溶な樹脂を示す。これに対して、本明細書における架橋樹脂とは、いわゆる微架橋樹脂を示し、ごくわずかに架橋しているだけなので、溶剤に十分可溶である。
【００２６】
通常のポリアミドエラストマーに鎖状延長された分岐構造又は架橋構造を導入する方法は、種々の方法を用いることができ特に限定されない。鎖状延長された分岐構造又は架橋構造を導入する方法は種々知られている。通常のポリアミドエラストマーに鎖状延長された分岐構造又は架橋構造を導入する方法としては、ポリアミドエラストマーが有する官能基と反応可能な官能基を２つ以上有する化合物とポリアミドエラストマーとの反応により、ポリアミドエラストマーを鎖状延長又は架橋させる方法（方法Ａ）、並びにポリアミドエラストマーが有する官能基と反応可能な官能基及び、鎖状延長反応又は架橋反応可能な反応性基を１つ以上有する化合物とポリアミドエラストマーとを反応させた後、鎖状延長反応又は架橋反応を行う方法（方法Ｂ）等が挙げられる。上記方法Ａとしては、エポキシ基とカルボキシル基又はアミノ基との反応やイソシアネート基と水酸基との反応等の重付加反応、カルボキシル基と水酸基との脱水縮合によるエステル化反応、並びにカルボキシル基と水酸基との脱水縮合によるアミド化反応等が挙げられる。上記方法Ｂとしては、例えば、ポリアミドエラストマーの末端に残存しているカルボキシル基に、不飽和結合を有する化合物を反応させ、重合を進行させる方法が挙げられる。ポリアミドエラストマーに不飽和結合を有する化合物を反応させた後、重合させることにより、鎖状延長されたポリアミドエラストマー又は架橋ポリアミドエラストマーを得ることができる。不飽和結合の重合反応としては、ラジカル重合、アニオン重合又はカチオン重合等の任意の重合反応が利用可能である。上記不飽和結合の重合反応として、ラジカル重合が好適である。上記重合時に、各種の単官能不飽和結合を有する化合物、又は２官能以上の多官能不飽和結合を有する化合物を共存させることにより、鎖状延長された分岐構造又は架橋構造を有する樹脂を任意に合成することができ、また架橋度及び柔軟性などの特性を調整することができる。
【００２７】
異方性導電材料の接着性及び耐熱クリープ特性をより一層高める観点からは、上記鎖状延長されたポリアミドエラストマー又は上記架橋ポリアミドエラストマーは、ポリアミドエラストマーに不飽和結合を有する化合物を反応させ、ラジカル重合を進行させることに
より得られた鎖状延長されたポリアミドエラストマー、又はポリアミドエラストマーに不飽和結合を有する化合物を反応させ、ラジカル重合を進行させることにより得られた架橋ポリアミドエラストマーであることが好ましい。
【００２８】
上記不飽和結合を有する化合物としては、４−ヒドロキシブチルアクリレートグリシジルエーテル、グリシジル（メタ）クリレート、スチレン−ｐ−グリシジルエーテル及びダイセル化学工業社製サイクロマー  Ａ−２００、Ｍ１００、Ｍ１０１等が挙げられる。これら以外の不飽和結合を有する化合物を用いてもよい。上記不飽和結合を有する化合物は、１種のみが用いられてもよく、２種以上が併用されてもよい。
【００２９】
異方性導電材料の接着性及び耐熱クリープ特性をより一層高める観点からは、上記不飽和結合を有する化合物は、不飽和結合を有するエポキシ化合物であることが好ましい。すなわち、上記不飽和結合を有する化合物は、不飽和結合とエポキシ基とを有する化合物であることが好ましい。
【００３０】
異方性導電材料の接着性及び耐熱クリープ特性をより一層高める観点からは、鎖状延長前及び架橋前のポリアミドエラストマーは、ハードセグメントとしてポリアミド骨格を有し、かつソフトセグメントとしてポリエーテルエステル骨格及びポリエステル骨格の内の少なくとも１種の骨格を有するポリアミドエラストマーであることが好ましい。このようなポリアミドエラストマーの市販品として、富士化成工業社製のＴＰＡＥシリーズが挙げられる。中でも、上記ポリアミドエラストマーの市販品として、富士化成工業社製「ＴＰＡＥ−３１」、「ＴＰＡＥ−３２」及び「ＴＰＡＥ−３３」が好適に用いられる。
【００３１】
異方性導電材料の接着性及び耐熱クリープ特性をより一層高める観点からは、鎖状延長されたポリアミドエラストマー又は架橋ポリアミドエラストマーは、ハードセグメントとしてポリアミド骨格を有し、かつソフトセグメントとしてポリエーテルエステル骨格及びポリエステル骨格の内の少なくとも１種の骨格を有するポリアミドエラストマーであることが好ましい。
【００３２】
異方性導電材料の接着性及び耐熱クリープ特性をより一層高める観点からは、鎖状延長されたポリアミドエラストマーの重量平均分子量は３００００以上であることが好ましく、架橋ポリアミドエラストマーの重量平均分子量は３００００以上であることが好ましい。鎖状延長されたポリアミドエラストマー又は架橋ポリアミドエラストマーの重量平均分子量は、より好ましくは５００００以上、好ましくは２００００００以下、より好ましくは１００００００以下、更に好ましくは５０００００以下である。
【００３３】
上記鎖状延長されたポリアミドエラストマー又は架橋ポリアミドエラストマーの含有量は特に限定されない。異方性導電材料（固形分換算：溶剤を除く）１００重量％中、上記鎖状延長されたポリアミドエラストマー又は架橋ポリアミドエラストマーの含有量は、好ましくは３０重量％以上、より好ましくは５０重量％以上、好ましくは９５重量％以下、より好ましくは９０重量％以下である。異方性導電材料中には、スクリーン印刷のために、各種のフィラー等が配合されることが多いので、上記ポリウレタン樹脂の含有量が多すぎると、接着性及び耐熱クリープ特性以外の他の特性が悪くなる傾向がある。上記鎖状延長されたポリアミドエラストマー又は架橋ポリアミドエラストマーの含有量が上記下限以上及び上記上限以下であると、接着性及び耐熱クリープ特性により一層優れた異方性導電材料が得られる。
【００３４】
（導電性粒子）
本発明に係る異方性導電材料に含まれている導電性粒子は、例えば、第１，第２の接続対象部材の電極間を電気的に接続する。本発明に係る異方性導電材料は、複数の導電性粒
子を含むことが好ましい。上記導電性粒子は、導電性を有する粒子であれば特に限定されない。導電性粒子の導電層の表面が絶縁層により被覆されていてもよい。この場合には、接続対象部材の接続時に、導電層と電極との間の絶縁層が排除される。上記導電性粒子としては、例えば、有機粒子、無機粒子、有機無機ハイブリッド粒子もしくは金属粒子等の表面を金属層で被覆した導電性粒子、又は実質的に金属のみで構成される金属粒子等が挙げられる。上記導電層は特に限定されない。上記導電層としては、金層、銀層、銅層、ニッケル層、パラジウム層、錫を含有する金属層、及び異種金属の合金層等が挙げられる。上記導電層は、多層構造を有していてもよい。
【００３５】
電極の損傷を抑制し、かつ電極間の導通信頼性をより一層高める観点からは、上記導電性粒子は、樹脂粒子と、該樹脂粒子の表面上に設けられた導電層とを有することが好ましい。
【００３６】
導電性粒子の粒子径は好ましくは０．５μｍ以上、好ましくは１００μｍ以下である。
【００３７】
導電性粒子の「粒子径」は、数平均粒子径を示す。導電性粒子の平均粒子径は、任意の導電性粒子５０個を電子顕微鏡又は光学顕微鏡にて観察し、平均値を算出することにより求められる。
【００３８】
上記導電性粒子の含有量は特に限定されない。異方性導電材料１００重量％中、上記導電性粒子の含有量は、好ましくは０．１重量％以上、より好ましくは０．５重量％以上、好ましくは２０重量％以下、より好ましくは１０重量％以下である。上記導電性粒子の含有量が上記下限以上及び上記上限以下であると、接続されるべき上下の電極間に導電性粒子を容易に配置できる。さらに、接続されてはならない隣接する電極間が複数の導電性粒子を介して電気的に接続され難くなる。すなわち、隣り合う電極間の短絡をより一層防止できる。
【００３９】
（溶剤）
本発明に係る異方性導電材料に含まれている溶剤は特に限定されない。該溶剤の使用により、異方性導電材料の粘度を容易に調整できる。上記溶剤としては、例えば、ベンジルアルコール、イソホロン、ジメチルホルムアミド、酢酸エチル、メチルセロソルブ、トルエン、アセトン、メチルエチルケトン、シクロヘキサン、シクロヘキサノン、ｎ−ヘキサン、テトラヒドロフラン及びジエチルエーテル等が挙げられる。これら以外の溶剤を用いてもよい。溶剤は、１種のみが用いられてもよく、２種以上が併用されてもよい。
【００４０】
上記溶剤は、上記鎖状延長されたポリアミドエラストマー又は架橋ポリアミドエラストマーを分散又は溶解した液として添加されてもよく、導電性粒子を分散させた液として添加されてもよい。また、異方導電材料の製造工程において、粘度調整の目的等により上記溶剤を添加されてもよい。
【００４１】
溶剤の含有量は、他の成分の分散又は溶解性、並びに異方性導電材料の粘度などを考慮して、適宜調整される。異方性導電材料１００重量％中、溶剤の含有量は好ましくは０．０１重量％以上、より好ましくは０．１重量％以上、更に好ましくは１重量％以上、好ましくは８５重量％以下、より好ましくは７５重量％以下である。
【００４２】
（他の成分）
本発明に係る異方性導電材料は、鎖状延長されたポリアミドエラストマー又は架橋ポリアミドエラストマー以外の他のバインダー樹脂、熱硬化性化合物、硬化剤、硬化促進剤、光硬化性化合物、光重合開始剤、無機充填剤、有機充填剤、貯蔵安定剤、イオン捕捉剤、シランカップリング剤、粘着付与剤、消泡剤、分散剤、チクソ性調整剤、又はレベリング
剤等をさらに含んでいてもよい。
【００４３】
上記の他の成分の内、無機充填剤が好適に用いられる。無機充填剤の使用により、異方導電材料としての粘度やチクソ性を任意に調整できる他、凝集力や応力緩和性を発現させることが可能になる。上記無機充填剤としては、シリカ、アルミナ、酸化チタン、ジルコニア、酸化亜鉛、酸化マグネシウム及び酸化鉄等の酸化物類や、炭酸カルシウム、炭酸マグネシウム及び炭酸亜鉛等の炭酸塩類や、珪酸アルミニウム、珪酸マグネシウム、珪酸カルシウム、カオリン、クレー、タルク、マイカ、ゼオライト及びセリサイト等の珪酸塩類や、水酸化アルミニウム及び水酸化マグネシウム等の水酸化物類や、硫酸カルシウム、硫酸バリウム及び亜硫酸カルシウム等の硫酸塩類又は亜硫酸塩類や、窒化ホウ素及び窒化珪素等の窒化物類や、チタン酸カリウム及びチタン酸バリウム等のチタン酸塩類や等が挙げられる。更に、上記無機充填剤としては、ドーソナイト、カーボンブラック及び炭化珪素等が挙げられる。上記無機充填剤は、１種のみが用いられてもよく、２種以上が併用されてもよい。
【００４４】
異方性導電材料の接着性をより一層高める観点からは、上記無機充填剤は、タルクを含有することが好ましい。
【００４５】
上記無機充填剤の平均粒径は、好ましくは０．０１μｍ以上、好ましくは５μｍ以下である。上記無機充填剤の平均粒径が上記範囲内であると、応力緩和性が効果的に発現され、異方性導電材料の接着性がより一層高くなる。異方性導電材料の接着性を更に一層高める観点からは、上記無機充填剤の平均粒径は、より好ましくは３μｍ以下である。
【００４６】
上記「平均粒径」とは、レーザー回折式粒度分布測定装置により測定した粒度分布測定結果から求められる累積５０％粒子径（Ｍｅｄｉａｎ径）である。
【００４７】
また、上記無機充填剤は、表面処理されていることが好ましい。該表面処理の方法として、従来公知の方法を採用可能である。
【００４８】
上記バインダー樹脂であるポリアミドエラストマー１００重量部に対して、上記無機充填剤の含有量は好ましくは５重量部以上、好ましくは１５０重量部以下、より好ましくは１００重量部以下である。上記無機充填剤の含有量が上記下限以上であると、異方性導電材料の接着性の向上効果が効果的に得られる。上記無機充填剤の含有量が上記上限以下であると、無機充填剤の分散状態が良好になり、貯蔵安定性の低下等の不具合が生じ難くなる。
【００４９】
（異方性導電材料の詳細及び用途）
本発明に係る異方性導電材料は、ペースト状又はフィルム状の異方性導電材料であることが好ましく、ペースト状の異方性導電材料であることが好ましい。ペースト状の異方性導電材料は、異方性導電ペーストである。フィルム状の異方性導電材料は、異方性導電フィルムである。
【００５０】
本発明に係る異方性導電材料を用いて、フレキシブルプリント基板の電極を他の電極と接続し、タッチパネル等の接続構造体を得たときに、該接続構造体が折り曲げられても、剥離が生じ難くなる。また、得られた接続構造体が高温下で長期間使用されても、剥離が生じ難くなる。
【００５１】
本発明に係る異方性導電材料は、フレキシブルプリント基板の電極の電気的な接続に用いられる異方性導電材料であることが好ましい。フレキシブルプリント基板は柔軟性が高く、力が付与されたり、振動が与えられたりすると湾曲しやすい。さらに、フレキシブル
プリント基板は曲げられた状態で用いられることがある。フレキシブルプリント基板が曲げられると、異方性導電材料とフレキシブルプリント基板との接着部分で剥離が生じやすい。しかし、本発明に係る異方性導電材料の使用により、異方性導電材料とフレキシブルプリント基板との接着力が高くなるので、剥離を効果的に抑制することができる。従って、本発明に係る異方性導電材料は、フレキシブルプリント基板の電極の電気的な接続に好適に用いられる。
【００５２】
本発明に係る異方性導電材料は、タッチパネル用異方性導電材料であることが好ましい。本発明に係る異方性導電材料は、フレキシブルプリント基板の電極の電気的な接続に用いられるタッチパネル用異方性導電材料であることが好ましい。タッチパネルでは、使用時に異方性導電材料と接続対象部材との接着部分に力が加わったり、異方性導電材料が高温の環境下に晒されたりする。本発明に係る異方性導電材料の接着性及び耐熱クリープ特性は高いので、本発明に係る異方性導電材料を用いたタッチパネルにおいて、異方性導電材料と接続対象部材との接着性を高めることができ、更に異方性導電材料が高温下に晒されても、異方性導電材料と接続対象部材との剥離を生じ難くすることができる。
【００５３】
また、本発明に係る異方性導電材料は、様々な接続対象部材を接着するために使用できる。上記異方性導電材料は、第１，第２の接続対象部材が電気的に接続されている接続構造体を得るために好適に用いられる。
【００５４】
図１に、本発明の一実施形態に係る異方性導電材料を用いた接続構造体の一例を模式的に断面図で示す。
【００５５】
図１に示す接続構造体１は、第１の接続対象部材２と、第２の接続対象部材４と、第１，第２の接続対象部材２，４を接続している接続部３とを備える。接続部３は、導電性粒子５を含む異方性導電材料により形成されている。
【００５６】
第１の接続対象部材２の上面２ａには、複数の電極２ｂが設けられている。第２の接続対象部材４の下面４ａには、複数の電極４ｂが設けられている。電極２ｂと電極４ｂとが、１つ又は複数の導電性粒子５により電気的に接続されている。従って、第１，第２の接続対象部材２，４が導電性粒子５により電気的に接続されている。
【００５７】
電極２ｂ，４ｂ間の接続は、通常、第１の接続対象部材２と第２の接続対象部材４とを異方性導電材料を介して電極２ｂ，４ｂ同士が対向するように重ね合わせた後に、異方性導電材料を硬化させる際に、加圧することにより行われる。加圧により、一般に導電性粒子５は圧縮される。
【００５８】
上記接続構造体としては、具体的には、回路基板上に、半導体チップ、コンデンサチップ又はダイオードチップ等の電子部品チップが搭載されており、該電子部品チップの電極が、回路基板上の電極と電気的に接続されている接続構造体等が挙げられる。回路基板としては、フレキシブルプリント基板等の様々なプリント基板、ガラス基板、又は金属箔が積層された基板等の様々な回路基板が挙げられる。第１，第２の接続対象部材は、電子部品又は回路基板であることが好ましい。
【００５９】
第１，第２の接続対象部材の内の少なくとも一方は、フレキシブルプリント基板であることが好ましい。上記接続構造体は、タッチパネルであることが好ましい。
【００６０】
以下、本発明について、実施例および比較例を挙げて具体的に説明する。本発明は、以下の実施例のみに限定されない。
【００６１】
（合成例１）
不飽和結合を末端に有するポリアミドエラストマーの合成
１Ｌのセパラブルフラスコに、ポリアミドエラストマー（富士化成工業社製「ＴＰＡＥ−３２」、Ｍｗ＝２．８万、酸価＝２．２）１２０ｇと、ベンジルアルコール４８０ｇと、酸化防止剤（チバ・スペシャルティケミカルズ社製「イルガノックス１０９８」）０．３ｇと、酸化防止剤（チバ・スペシャルティケミカルズ社製「イルガノックス１０１０」）０．４ｇとを入れ、セパラブルフラスコ中の温度を６０℃にして、窒素雰囲気下で溶解させた。
【００６２】
次に、上記セパラブルフラスコ中に、４−ヒドロキシブチルアクリレートグリシジルエーテル１２ｇと、メトキシフェノール０．６ｇと、ナフテン酸クロム０．９ｇとをさらに入れ、セパラブルフラスコ中の温度を８５℃にして、窒素雰囲気中で１１時間反応させ、不飽和結合を末端に有するポリアミドエラストマーを含む溶液Ａを得た。
【００６３】
（合成例２）
鎖状延長ポリアミドエラストマーの合成
上記合成例１で得られた溶液Ａ９０ｇと、ＥＢＥＣＲＹＬ  ３７０２（ダイセルサイテック社製、脂肪酸変性エポキシアクリレート）３．２ｇと、開始剤（和光純薬社製「Ｖ−７０」、２，２’−アゾビス（４−メトキシ−２，４−ジメチルバレロニトリル））０．０８ｇとを配合して、６０℃で８時間反応させて、鎖状延長ポリアミドエラストマーを含む溶液Ｂを合成した。
【００６４】
得られた鎖状延長ポリアミドエラストマーをクロロホルムに溶解させた後、鎖状延長ポリアミドエラストマーの重量平均分子量をゲルパーミエーションクロマトグラフィー（ＧＰＣ）により測定した。その結果、鎖状延長ポリアミドエラストマーの重量平均分子量は１０万であった。
【００６５】
（合成例３）
架橋ポリアミドエラストマーの合成
上記合成例１で得られた溶液Ａ９０ｇと、変性ジペンタエリスリトールヘキサアクリレート（日本化薬社製：ＤＰＣＡ−１２０：６官能）２．２５ｇと、ＥＢＥＣＲＹＬ  ３７０２（ダイセルサイテック社製：脂肪酸変性エポキシアクリレート）０．９５ｇと、開始剤（和光純薬社製「Ｖ−７０」、２，２’−アゾビス（４−メトキシ−２，４−ジメチルバレロニトリル））０．０８ｇとを配合して、６０℃で８時間反応させて、架橋ポリアミドエラストマーを含む溶液Ｃを合成した。
【００６６】
得られた架橋ポリアミドエラストマーをクロロホルムに溶解させた後、架橋ポリアミドエラストマーの重量平均分子量をゲルパーミエーションクロマトグラフィー（ＧＰＣ）により測定した。その結果、架橋ポリアミドエラストマーの重量平均分子量は１５万であった。
【００６７】
（実施例１）
異方性導電材料の作製
合成例２で得られた鎖状延長ポリアミドエラストマー２３重量％とベンジルアルコール７７重量％とを含む溶液Ｂ２０重量部と、無機充填剤として平均粒径４．５μｍのタルク（日本タルク社製「ミクロエースＰ−４」）１．４重量部と、酸化防止剤（チバ・スペシャルティケミカルズ社製「イルガノックス１０１０」）０．０２重量部と、酸化防止剤（チバ・スペシャルティケミカルズ社製「イルガノックス１０９８」）０．０２重量部と、無機充填剤として平均粒径０．２１μｍの酸化チタン（石原産業社製「ＣＲ−６０」）０．２重量部と、導電性粒子（樹脂粒子がニッケル層により被覆されており、更に該ニッケ
ル層が金層により被覆されている導電性粒子、平均粒子径３０μｍ）０．４重量部とを配合し、配合物を得た。
【００６８】
得られた配合物を、公転真空ミキサー「あわとり練太郎」にて、２０００回転で３分混練することにより、異方性導電材料を作製した。
【００６９】
（実施例２）
合成例２で得られた鎖状延長ポリアミドエラストマー２３重量％とベンジルアルコール７７重量％とを含む溶液Ｂ２０重量部を、合成例３で得られた架橋ポリアミドエラストマー２３重量％とベンジルアルコール７７重量％とを含む溶液Ｃ２０重量部に変更したこと以外は実施例１と同様にして、異方性導電材料を作製した。
【００７０】
（実施例３）
平均粒径４．５μｍのタルク（日本タルク社製「ミクロエースＰ−４」）の代わりに、平均粒径８．０μｍのタルク（日本タルク社製「ミクロエースＫ−１」）を使用したこと以外は、実施例１と同様にして、異方性導電材料を作製した。
【００７１】
（実施例４）
平均粒径４．５μｍのタルク（日本タルク社製「ミクロエースＰ−４」）の代わりに、平均粒径２．５μｍのタルク（日本タルク社製「ミクロエースＳＧ−９５」）を使用したこと以外は、実施例１と同様にして、異方性導電材料を作製した。
【００７２】
（実施例５）
平均粒径４．５μｍのタルク（日本タルク社製「ミクロエースＰ−４」）の代わりに、平均粒径０．６μｍのタルク（日本タルク社製「ＮＡＮＯ  ＡＣＥ  Ｄ−６００」）を使用したこと以外は、実施例１と同様にして、異方性導電材料を作製した。
【００７３】
（比較例１〜２）
上記配合物を得る際の組成を下記の表１に示すように変更したこと以外は実施例１と同様にして、異方性導電材料を得た。
【００７４】
バインダー樹脂に関して、比較例１では、合成例２で得られた鎖状延長ポリアミドエラストマー２３重量％とベンジルアルコール７７重量％とを含む溶液Ｂ２０重量部のかわりに、通常のポリアミドエラストマー（富士化成工業社製「ＴＰＡＥ−３２」）２３重量％とベンジルアルコール７７重量％とを含む溶液２０重量部を用いた。
【００７５】
バインダー樹脂に関して、比較例２では、合成例２で得られた鎖状延長ポリアミドエラストマー２３重量％とベンジルアルコール７７重量％とを含む溶液Ｂ２０重量部のかわりに、通常のポリアミドエラストマー（富士化成工業社製「ＴＰＡＥ−３２」）２．８重量部と、ウレタンエラストマー（日本ポリウレタン工業社製「ミラクトンＰ３９０ＲＳＵＰ」）１．２重量部と、スチレンエラストマー（カネカ社製「シブスター０６２Ｍ」）１．０重量部とを、ジメチルホルムアミド９重量部、シクロヘキサノン４重量部及びトルエン２．２５重量部に溶解した溶液を用いた。
【００７６】
（評価）
得られた異方性導電ペーストを用いて、接着力（９０度ピール強度）及び耐熱クリープを測定した。測定用サンプルの作成方法及び評価方法は以下の通りである。
【００７７】
「接着力の測定サンプルの作成方法」
図２に示す仕様のフレキシブルプリント基板の一部（大洋工業社製、構成：厚み２５μ
ｍのポリイミドフィルム／厚み１８μｍの銅箔、電極めっき：Ｎｉ５μｍ／Ａｕ０．０５μｍ）を用意した。図２に示すように、フレキシブルプリント基板では、電気めっきされた銅箔５１（銅配線）上に、カバーレイ５２が設けられている。
【００７８】
このフレキシブルプリント基板上に、１００メッシュ（材質ステンレス）の版を使用して、乾燥後の厚みが２０〜２５μｍになるように、得られた異方性導電材料をスクリーン印刷した。次に、熱風乾燥オーブン内で１１０℃で１０分乾燥を行った。その後、コンスタントヒーター方式圧着機（大橋製作所：ＢＤ−０３ＳＤＳＳ）を用いて、フレキシブルプリント基板とＩＴＯガラスとを異方性導電材料を介して、圧着温度１４０℃及び圧力２９４．２Ｎ／ｃｍ２の条件で、１５秒間貼り合わせ、接着力の測定用サンプルを得た。
【００７９】
「接着力の測定方法」
図３に示すように、静的材料試験機（島津製作所社製「ＥＺ−Ｇｒａｐｈ」）を用いて、得られた接着力の測定用サンプルについて、引っ張り速度５０ｍｍ／分で９０度剥離試験を行った。得られた９０度ピール強度の最大値を接着力の測定値とした。図３に示すように、ＩＴＯガラス６１からフレキシブルプリント基板６２を矢印Ｘ１で示す方向に剥離して、接着力を測定した（異方性導電材料の図示は省略）。
【００８０】
「耐熱クリープの測定用サンプルの作成方法」
厚み３８μｍの未処理ポリエチレンテレフタレート（ＰＥＴ）フィルム（３ｍｍ×２０ｍｍの大きさ）を用意した。このＰＥＴフィルムに１００メッシュ（材質ステンレス）の版を使用して、乾燥後の厚みが２０〜２５μｍになるように、得られた異方性導電材料をスクリーン印刷した。次に、熱風乾燥オーブン内で１１０℃で１０分乾燥を行った。その後、コンスタントヒーター方式圧着機（大橋製作所：ＢＤ−０３ＳＤＳＳ）を用いて、ＰＥＴフィルムとＩＴＯガラスとを異方性導電材料を介して、圧着温度１４０℃及び圧力２９４．２Ｎ／ｃｍ２の条件で、１５秒間貼り合わせ、耐熱クリープの測定用サンプルを得た。
【００８１】
「耐熱クリープの測定方法」
８５℃のオーブン内に、耐熱クリ―プの測定用サンプルを入れ、図４に示すように、０．２９Ｎ／ｃｍの荷重をかけた後、どれだけの時間、剥離せずに保持できるかを測定した。すなわち、ＩＴＯガラス７１を主面が鉛直方向と垂直な平面内に位置するように、かつＩＴＯガラス７１の下面７１ａにＰＥＴフィルム７２が接着されている状態となるように配置した。ＰＥＴフィルム７２の端部７２ａに重り７３を付けＰＥＴフィルム７２に、矢印Ｘ２で示す方向に０．２９Ｎ／ｃｍの荷重をかけた（異方性導電材料の図示は省略）。
【００８２】
また、４８時間放置しても落下が生じなかった場合には、「落下せず」と判定して、ＰＥＴフィルムの剥離した距離を測定した。
【００８３】
結果を下記の表１に示す。
【００８４】
【表１】
2012142255.tif 000003
【符号の説明】
【００８５】
１…接続構造体
２…第１の接続対象部材
２ａ…上面
２ｂ…電極
３…接続部
４…第２の接続対象部材
４ａ…下面
４ｂ…電極
５…導電性粒子
【図１】
2012142255.tif 000004
【図２】
2012142255.tif 000005
【図３】
2012142255.tif 000006
【図４】
2012142255.tif 000007